(57)【要約】【課題】  角部や隅部に付着又は堆積したダストを容易に掻き出すことができ、掻き出されたダストを効率よく捕集することができる清掃用シートを提供すること。【解決手段】  清掃用シート１０は、ダストの絡み取りが可能な捕集領域Ａをシート中央部に有している。シートの四辺のうちの少なくとも一辺の領域が、シート中央部よりも剛度が高く且つダストの掻き出しが可能な掻き出し領域Ｂとなっている。ＪＩＳ  Ｌ１０８５のカンチレバー法に従い測定された掻き出し領域の曲げ長さが４０〜１００ｍｍである。【選択図】    図１
2006068208.tif 000002
【特許請求の範囲】
【請求項１】
ダストの絡み取りが可能な捕集領域をシート中央部に有し、シートの四辺のうちの少なくとも一辺の領域が、シート中央部よりも剛度が高く且つダストの掻き出しが可能な掻き出し領域となっており、ＪＩＳ  Ｌ１０８５のカンチレバー法に従い測定された掻き出し領域の曲げ長さが４０〜１００ｍｍである清掃用シート。
【請求項２】
掻き出し領域に、１〜３０ｍｍの多数の切り込み又は切り欠きを設けた請求項１記載の清掃用シート。
【請求項３】
熱融着繊維を含んでおり、シートの一辺の領域が加熱及び／又は圧縮されて掻き出し領域が形成されている請求項１又は２記載の清掃用シート。
【請求項４】
シートの一辺の領域を折り返し、折り返した領域が加熱及び／又は圧縮されて掻き出し領域が形成されている請求項３記載の清掃用シート。
【請求項５】
シートの四辺のうち、清掃方向と平行な相対向する二辺の領域が掻き出し領域となっている請求項１ないし４の何れかに記載の清掃用シート。
【請求項６】
平坦面を有するヘッド部及び該ヘッド部に連結した柄部を備えた清掃具における該ヘッド部に装着して用いられ、該ヘッド部への装着状態において掻き出し領域が該ヘッド部の縁から延出するようになされている請求項１ないし５の何れかに記載の清掃用シート。
【発明の詳細な説明】
【技術分野】
【０００１】
本発明は、床面等の清掃に特に好適に用いられる清掃用シートに関する。
【背景技術】
【０００２】
本出願人は先に、網状シートの片面又は両面に、繊維ウエブの繊維絡合で形成された不織布状の繊維集合体が、その構成繊維間の絡合と共に該網状シートに対しても絡合状態で一体化された清掃用シートを提案した（特許文献１及び特許文献２参照）。この清掃用シートは、綿ボコリ、糸くず、髪の毛など様々な種類のダストの捕集性が高いものである。従ってこの清掃用シートを用いれば、例えばフローリング等の床面に存するダストを効率的に捕集することができる。しかし、角部や隅部といった狭い部分に付着又は堆積したダストを掻き出して捕集することは容易でない。
【０００３】
この清掃用シートとは別に、本出願人は、清掃用拭布の端部を、エンボス加工やしわ寄せ加工によって、他の部分よりも嵩高に加工した清掃用拭布を提案した（特許文献３参照）。この清掃用拭布は、端部を嵩高に加工することで、該端部を清掃対象面との接触性を増加させ、清掃性を向上させようとするものである。しかしこの清掃用拭布は、角部や隅部といった狭い部分に付着又は堆積したダストを十分に掻き出すレベルにまでは至っていない。
【０００４】
更に本出願人は、不織布を筒状に形成した清掃布であって、その周面部にフラップを設け、フラップに切り込みを入れたり、鋸歯状にカットした清掃布を提案した（特許文献４参照）。この清掃布は、狭い場所や凹凸のある物品の清掃に好適に用いられる。しかしこの清掃布も、先に述べた清掃用拭布と同様に、角部や隅部といった狭い部分に付着又は堆積したダストを十分に掻き出すレベルにまでは至っていない。
【０００５】
【特許文献１】特開平７−１８４８１５号公報
【特許文献２】特開２００１−３３６０５２号公報
【特許文献３】実開平４−８９２５０号公報
【特許文献４】特開平１０−３３４４３号公報
【発明の開示】
【発明が解決しようとする課題】
【０００６】
従って本発明の目的は、前述した従来技術が有する種々の欠点を解消し得る清掃用シートを提供することにある。
【課題を解決するための手段】
【０００７】
本発明は、ダストの絡み取りが可能な捕集領域をシート中央部に有し、シートの四辺のうちの少なくとも一辺の領域が、シート中央部よりも剛度が高く且つダストの掻き出しが可能な掻き出し領域となっており、ＪＩＳ  Ｌ１０８５のカンチレバー法に従い測定された掻き出し領域の曲げ長さが４０〜１００ｍｍである清掃用シートを提供することにより前記目的を達成したものである。
【発明の効果】
【０００８】
本発明の清掃用シートによれば、角部や隅部に付着又は堆積したダストを容易に掻き出すことができ、掻き出されたダストを効率よく捕集することができる。
【発明を実施するための最良の形態】
【０００９】
以下本発明を、その好ましい実施形態に基づき図面を参照しながら説明する。図１には本発明の清掃用シートの一実施形態の斜視図が示されている。図２は図１のII−II線断面図である。本実施形態の清掃用シート１０は、繊維ウエブの水流交絡で形成された繊維集合体１と、繊維集合体１の内部に配された格子状の網状シート４とから構成されている。繊維集合体１と網状シート４とは、水流交絡によって繊維集合体１の構成繊維と網状シート４とが絡合し、両者が一体化している。
【００１０】
シート１０は、第１の面１０ａ及び第２の面１０ｂを有しており、一方の面側から他方の面側に突出して形成された多数の凸状部２，２・・を有している。凸状部２，２・・間には、それぞれ凹状部３，３・・が形成されており、シート全体が凹凸形状となつている。凸状部２，２・・は、図１に示すように、それぞれ略同じ大きさで、やや細長い幅狭な山型形状をしており、規則的に設けられている。
【００１１】
シート１０は、その両面が同等の清掃性能を有することが好ましく、第２の面１０ｂにおける凸状部２の形状や寸法は第１の面１０ａのそれと略同様であることが好ましい。シート１０の第１の面１０ａに存する凸状部２は、シート１０の第２の面１０ｂに存する凹状部３と表裏の関係にあることが好ましい。また凸状部２の形状は、凹状部３の形状を反転したものであることも好ましい。
【００１２】
凸状部２及び凹状部３は、繊維集合体１から構成されており、繊維集合体１の構成繊維の絡合のみによって形成されている。これによってシート１０は、髪の毛や細かな埃のようなダストの捕集性及び保持性に優れたものとなっている。このような凸状部２及び凹状部３を有する清掃用シートは、例えば本出願人の先の出願に係る特開２００１−３３６０５２号公報の段落〔００３３〕ないし〔００５８〕に記載の方法で製造される。
【００１３】
シート１０は、やや横長の矩形をしており、その中央部に、ダストの絡み取りが可能な捕集領域Ａを有している。捕集領域Ａにおいては、繊維の絡合によって形成されている凸状部２によってダストが絡み取られる。
【００１４】
シート１０の四辺のうち、相対向する二つの短辺の領域は、シート中央部よりも剛度が高く、硬く形成されている。これによって該領域は、ダストの掻き出しが可能な掻き出し領域Ｂ，Ｂとなっている。掻き出し領域Ｂは、シート１０を用いた清掃操作において、角部や隅部に付着又は堆積したダストを掻き出すために用いられる。捕集領域Ａと異なり、掻き出し領域Ｂは、ダストの捕集性能を実質的に有していない。ダストの掻き出しを効率的に行う観点から、掻き出し領域Ｂは、前述の通りシート中央部よりも剛度が高くなっている。掻き出し領域Ｂは、ＪＩＳ  Ｌ１０８５のカンチレバー法に従い測定された曲げ長さが４０〜１００ｍｍとなるような剛度を有している必要がある。曲げ長さが４０ｍｍ未満では、掻き出し領域Ｂの剛度が不足してダストを十分に掻き出すことができない。曲げ長さが１００ｍｍ超では、掻き出し領域Ｂの剛度が高すぎて清掃対象面を傷つけるおそれがある。清掃対象面に傷を付けずにダストの掻き取り性能を一層向上させる観点から、掻き出し領域Ｂの曲げ長さは、５０〜９０ｍｍ、特に６０〜８０ｍｍであることが好ましい。
【００１５】
掻き出し領域Ｂの曲げ長さは次の方法で測定される。掻き出し領域Ｂより、２５ｍｍ×２５０ｍｍの試験片を切り出す。試験を行うのに支障がないように、３時間軽く押さえて、カールおよびねじれを取り除く。その後カンチレバー形試験機により、ＪＩＳ  Ｌ１０８５のカンチレバー法に従い測定を行う。突き出た長さの半分の長さを曲げ長さとし、表面、裏面を測定する。別の２つのサンプルより、再度切り出し測定を行う。６点の平均値を曲げ長さとする。なお、切り込みおよび切り欠きのあるサンプルについては切り込みおよび切り欠きのない部分を掻き出し領域Ｂから切り出し、試験片とし測定する。
【００１６】
掻き出し領域Ｂの剛度に加えて、掻き出し領域Ｂの幅もダストの掻き出し性能に影響を及ぼす。この幅が長すぎても短すぎてもダストを効率的に掻き出すことができない。そこで本実施形態においては、掻き出し領域Ｂの幅Ｗ１（図１参照）を、１０〜５０ｍｍ、特に２０〜４０ｍｍとすることが好ましい。
【００１７】
シート１０の捕集領域Ａよりも掻き出し領域Ｂの剛度を高めるための手段に特に制限はない。例えば、捕集領域Ａ及び掻き出し領域Ｂをそれぞれ別材から構成し、掻き出し領域Ｂの材料として、捕集領域Ａの材料よりも剛度の高いものを用いればよい。捕集領域Ａ及び掻き出し領域Ｂが一枚のシートから構成されている場合には、シートの各短辺を加熱及び／又は圧縮してその部位の剛度を高め、掻き出し領域Ｂとなすことができる。加熱により剛度を高める観点から、シート１０には熱融着繊維が含まれていることが好ましい。熱融着繊維の配合量は、シート１０を構成する繊維材料の全量に対して１０〜１００重量％、特に３０〜１００重量％であることが好ましい。
【００１８】
一枚のシートの各短辺を加熱及び／又は圧縮して掻き出し領域Ｂを形成する場合には、当該短辺の領域を一回又は二回以上折り返し、折り返した領域を加熱及び／又は圧縮することが好ましい。このような加工を施すことで、掻き出し領域Ｂの剛度を十分に高くすることができる。
【００１９】
図１に示すように、掻き出し領域Ｂには多数の切り込みＳが設けられている。切り込みＳはシート１０の短辺と直交する方向に延びている。切り込みＳを設けることで、掻き出し領域Ｂには多数の矩形片５が形成され、掻き出し領域Ｂが房状となる。これによって、掻き出し領域Ｂによるダストの掻き出し性能が一層向上する。
【００２０】
切り込みＳは１〜３０ｍｍ、特に３〜２５ｍｍの深さで形成されていることが、掻き出し領域Ｂを首尾良く房状にし得る観点から好ましい。同様の理由により、隣り合う切り込みＳ間の距離は１〜１０ｍｍ、特に２〜６ｍｍであることが好ましい。
【００２１】
切り込みＳを設けて掻き出し領域Ｂを房状にすることに代えて、掻き出し領域Ｂを山型に切り欠いて、掻き出し領域Ｂの縁が鋸歯状となるように加工してもよい。切り欠きの深さは、前述した切り込みＳの深さと同様とすることができる。
【００２２】
シート１０の四辺のうち、掻き出し領域Ｂが形成されているシート１０の二つの短辺は、シート１０の清掃方向と平行な方向であることが好ましい。そして、シート１０の清掃方向と直交する方向の辺には掻き出し領域Ｂが形成されていないことが好ましい。このようにすることによって、清掃操作において、ダストを掻き出す操作と、ダストを捕集する操作とを使い分けることが容易となる。具体的には次の通りである。先ず、清掃方向と平行な方向に位置する掻き出し領域Ｂによって角部や隅部に堆積しているダストを広い場所に掻き出す。次いで、掻き出されたダストは、シート１０を清掃方向に前後に動かすことで、捕集領域Ａによって確実に捕集される。これに対して、清掃方向と平行な方向に掻き出し領域Ｂが存在していることに加えて、清掃方向の前後にも掻き出し領域が存在している場合には、角部や隅部から掻き出されたダストが、シート１０を前後に動かしている最中に、清掃方向の前後に位置する掻き出し領域によって散らばってしまい、捕集効率が低下してしまう。
【００２３】
清掃操作において、ダストを掻き出す操作と、ダストを捕集する操作とを使い分ける観点から、シート１０は、図３に示すように清掃具に取り付けられて使用されることが好ましい。清掃具２０は、平坦面を有するヘッド部２１及びヘッド部２１に連結した柄部２２を備えている。ヘッド部２１は横長の矩形をしている。ヘッド部２１の上面には、シート１０をヘッド部２１に固定するための固定部２３が設けられている。
【００２４】
シート１０はその長辺の方向が、ヘッド部２１の長辺の方向と一致するようにヘッド部２１に装着される。シート１０は各長辺側の端部がヘッド部２１の上面側に折り返され、折り返された部分が固定部２３によって固定される。
【００２５】
清掃具２０は、ヘッド部２１の長辺と直交する方向に該ヘッド部を移動させて清掃を行う。即ち、ヘッド部２１の長辺と直交する方向が清掃方向となる。
【００２６】
シート１０がヘッド部２１に装着された状態においては、シート１０の掻き出し領域Ｂは、ヘッド部２１の短辺側の縁から延出するようになされている。つまり、シート１０の長辺の寸法は、ヘッド部２１の長辺よりも大きくなっている。掻き出し領域Ｂがヘッド部２１の短辺側の縁から延出している幅Ｗ２は、５〜４０ｍｍ、特に１０〜３０ｍｍであることが、ダストを効率よく掻き出すことができる観点から好ましい。
【００２７】
次に、本実施形態のシート１０の構成材料について説明する。シート１０における繊維集合体１は、例えばポリエステル系樹脂、ポリアミド系樹脂、ポリオレフィン系樹脂等の熱可塑性樹脂の繊維を含んでいる。またアセテート等の半合成繊維、キュプラ、レーヨン等の再生繊維、綿等の天然繊維を用いることもできる。これら各種繊維を組み合わせて用いてもよい。掻き出し部Ｂを加熱によって形成する場合には、繊維集合体１に熱融着繊維が含まれていることが好ましい。熱融着繊維としては、高融点重合体を芯成分とし、高融点重合体の融点よりも少なくとも１０℃以上低融点の低融点重合体を鞘成分とした芯鞘型複合繊維、あるいは高融点重合体と低融点重合体とを接合させたサイド・バイ・サイド型複合繊維が好ましく用いられる。複合繊維を構成する高融点重合体と低融点重合体との組み合わせとしては、ポリプロピレン／ポリエチレン、ポリエチレンテレフタレート／ポリエチレン、高融点ポリエステル／低融点ポリエステル等が挙げられる。
【００２８】
繊維集合体１の坪量は３０〜１００ｇ／ｍ2、特に４０〜７０ｇ／ｍ2であることが好ましい。構成繊維の繊維長は２０〜１００ｍｍ、特に３０〜６５ｍｍであることが、ダストの捕集性能を高め得る点から好ましい。またダストの捕集性を向上させ得る界面活性剤や潤滑剤を、繊維集合体１に施してもよい。
【００２９】
網状シート４としては、例えばポリプロピレンのような熱可塑性樹脂製の格子状ネットを用いることができる。また網状シート４として、本出願人の先の出願に係る特開平７−１８４８１５号公報の図４（ａ）ないし（ｃ）に記載のものを用いることもできる。網状シート４の構成材料は熱収縮性であってもよい。熱収縮性の材料を用いると、シート１０の製造時に加熱処理を施すことにより、見掛け厚みが大きく、凸状部２の形状がシャープなシート１０とすることができる。
【００３０】
本実施形態の清掃用シートは、フローリング等の床面の清掃に特に好適に用いられる。また比較的広い面積のテーブルや机などの家具、テレビやビデオデッキ、冷蔵庫などの家電製品等の清掃に用いることもできる。
【００３１】
以上、本発明をその好ましい実施形態に基づき説明したが、本発明は前記実施形態に制限されない。例えば前記実施形態においては、繊維集合体１と網状シート４とでダストの捕集領域Ａを形成したが、ダストを捕集し得る限り捕集領域Ａの形態はどのようなものであってもよい。
【００３２】
また前記実施形態においては、シート１０の相対向する短辺の全域に亘って掻き出し領域が形成されていたが、これに代えて短辺の中央領域にのみ部分的に掻き出し領域を形成してもよい。また、掻き出し領域Ｂはシート１０の少なくとも一辺の領域に形成されていればよい。
【００３３】
また前記実施形態のシート１０は、その各面に多数の凸状部２及び凹状部３を有するものであったが、シート１０のダスト捕集性能が著しく低下しない範囲において凸状部２及び凹状部３が形成されていないか、或いは凹凸の高低差が小さくなっていてもよい。
【実施例】
【００３４】
以下、実施例により本発明を更に詳細に説明する。しかしながら本発明の範囲はかかる実施例に制限されるものではない。
【００３５】
〔実施例１〕
１．５ｄｔｅｘのポリエチレンテレフタレート繊維５０重量％と、２．５ｄｔｅｘの芯鞘型複合繊維（芯：ポリエチレンテレフタレート、鞘：ポリエチレン）５０重量％を原料とし、常法のカード法を用い坪量２９ｇ／ｍ2の繊維ウエブを得た。網状シートとしてポリプロピレン製の格子状ネット（繊維間距離８ｍｍ、線径３００μｍ）を用い、その上下に繊維ウエブを重合した後、水圧１〜５ＭＰａの条件で複数のノズルから噴出したジェット水流で絡合一体化し繊維集合体を有する積層体を得た。次に、特開２００１−３３６０５２号公報の図４（ａ）〜図４（ｃ）に示す構造のパターニング部材上で、水圧１〜５ＭＰａの条件で複数のノズルから噴出したジェット水流を積層体に当てて凸部形状を賦与し、熱風乾燥により図１及び図２に示す凹凸形状を有するシートを得た。得られたシートの二つの短辺をそれぞれ幅３０ｍｍで二回折り返した。そして折り返した部分を１５０℃で加熱圧縮し掻き出し領域を形成した。カンチレバー法で測定した掻き出し領域の曲げ長さは５５ｍｍであった。掻き出し領域には深さ５ｍｍの切り込みを形成した。切り込みはシートの短辺と直交する方向に形成した。隣り合う切り込みの間の距離は３ｍｍであった。
【００３６】
〔比較例１〕
実施例１において掻き出し領域を形成しない以外は実施例１と同様にして清掃用シートを得た。このシートにおける短辺のカンチレバー法で測定した曲げ長さは２８ｍｍであった。
【００３７】
〔性能評価〕
実施例１及び比較例１で得られた清掃用シートについて、以下の方法で角部からのパン粉の掻き出し量を測定した。その結果を以下の表１に示す。
【００３８】
〔角部からのパン粉の掻き出し量の測定〕
清掃用シートの短辺において、短辺方向に幅２５ｍｍ、長辺方向に長さ６０ｍｍの試験片を切り出した。平らな板の上に、断面が８ミリ四方の角材を二本用いて９０度の角部を形成した。この角部の１５ｍｍ四方の領域にパン粉０．１ｇを均一に散布した。パン粉は、メッシュサイズ１．４ｍｍを通過し且つ１．０ｍｍを通過しないものを用いた。図４（ａ）に示すように、パン粉の散布領域から１０ｍｍ離れた位置において、一方の角材に試験片の短辺を当接させ、その状態下に清掃用シートを毎秒３ｃｍで散布領域に向けてスライドさせた。試験片の長辺が他方の角材と当接したら、図４（ｂ）に示すように、それまでのスライド方向と直交する方向に清掃用シートを毎秒３ｃｍでスライドさせた。その後に散布領域に残ったパン粉の量を測定し、初めの散布量から差し引くことで掻き出し量を求めた。
【００３９】
【表１】
2006068208.tif 000003
【００４０】
表１に示す結果から明らかなように、実施例１の清掃用シート（本発明品）によればパン粉の掻き出しを効果的に行えることが判る。これに対して比較例１の清掃用シートはパン粉を殆ど掻き出せないことが判る。
【図面の簡単な説明】
【００４１】
【図１】本発明の清掃用シートの一実施形態を表す斜視図である。
【図２】図１におけけるII−II線断面図である。
【図３】図１に示す清掃用シートの使用形態を示す図である。
【図４】パン粉の掻き出し量を測定する方法を示す図である。
【符号の説明】
【００４２】
１  繊維集合体
２  凸状部
３  凹状部
４  網状ネット
５  矩形片
１０  清掃用シート
２０  清掃具
Ａ  捕集領域
Ｂ  掻き出し領域
Ｓ  切り込み
【図１】
2006068208.tif 000004
【図２】
2006068208.tif 000005
【図３】
2006068208.tif 000006
【図４】
2006068208.tif 000007